각 실시 예 및 비 교예 에서 얻 어 진 이 형 시트 를 공 압출 가공 에 있 어서 의 압출 방향 ( 세로 방향 ) 의 길이 가 100 ㎜, 동 ( 同 ) 폭 방향 의 길이 가 120 ㎜ 가 되 도록 절단 하 여 시료 편 으로 하 고 , 동 ( 同 ) 시료 편 을 표면층 이 위 를 향하 도록 수평 받침대 위 에 설치 한 후 , 실온 에서 5 분 간 방치 하 고 , 동시 료 편의 4 모퉁이 의 각이 수평 받침대 로부터 들려 올라간 높이 의 평균값 을 측정 하 여 A 로 표시 , 이 형 시트 세로 방향 좌우 의 단부 간 의 거리 의 평균값 을 측정 하 여 B 로 표시 ( A , B 모두 단위 는 ㎜) 하 였 다 . 마찬가지 로 하 여 , 100 ℃ 의 분위기 하 에서 5 분 간 방치 한 후 의 A 및 B 를 측정 하 였 다 .